(57)【要約】【課題】多数の単繊維群からなる紡出糸条を均一に冷却固化し、糸切れや繊度斑のない極細マルチフィラメント糸の製造方法を提供する。【解決手段】紡糸口金(1)から溶融紡糸によって紡出されたマルチフィラメント糸条(y)に対して整流された冷却風を紡出糸条(Y)を横切る方向に該給気整流部材(6)から吹き付けると共に、更に前記冷却風の供給方向と対向して設けられた吸気整流部材に(6’)よって前記冷却紡糸筒(9)の外部から内部へ整流された外気を吸気して紡出糸条(Y)を冷却し、冷却が完了して冷却紡糸筒(9)内を流下する冷却風の一部を前記吸気整流部材(6’)の直下部に設けた排気開口(10)から排出し、単繊維の繊度が少なくとも０．６デニール以下であって、該単繊維の集合体であるマルチフィラメント糸条(Y)とした場合の繊度が２０デニール以上の極細繊維を得る極細繊維の製造方法である。【選択図】      図１
2004204431.tif 000002
【特許請求の範囲】
【請求項１】
紡糸口金から溶融紡糸によってマルチフィラメント糸条を冷却紡糸筒へ紡出し、紡出された該糸条に対して整流された冷却風を供給して該紡出糸条を横切る方向に吹き付けると共に、更に前記冷却紡糸筒の外部から内部へと整流された外気を吸気して前記冷却風の供給方向と対向する方向からも紡出糸条に吹き付けて冷却し、冷却が完了した冷却風の一部を前記外気を吸気する直下部から糸条の走行方向へと前記冷却紡糸筒に開口する排気開口から排出し、単繊維の繊度が少なくとも０．６デニール以下であって、該単繊維の集合体であるマルチフィラメント糸条とした場合の繊度が２０デニール以上の極細繊維を得る極細繊維の製造方法。
【請求項２】
紡糸口金直下に設けられた徐冷ゾーンへの上昇気流の流入を遮断すると共に、前記冷却紡糸筒の側面に設けた排気孔から前記上昇気流を筒外へ排気することを特徴とする請求項１記載の極細繊維の製造方法。
【請求項３】
前記冷却紡糸筒内で多錘の紡出糸条を冷却することを特徴とする、請求項１又は２記載の極細繊維の製造方法。
【発明の詳細な説明】
【技術分野】
【０００１】
本発明は、ポリエステル、ナイロン等の熱可塑性合成樹脂からなる極細繊維を溶融紡糸によって製造する極細繊維の製造方法に関する。
【背景技術】
【０００２】
一般に、ポリエステルやナイロン等の熱可塑性合成樹脂からなる繊維を溶融紡糸するに当たって、溶融した熱可塑性ポリマーを紡糸口金に穿設した吐出孔群から吐出させ、紡出糸条群を横切る方向に流れる冷却風により冷却した後、延伸して引き取ることが行われている。
【０００３】
このような溶融紡糸によって得られる単繊維繊度が０．６デニール以下の極細繊維は、人工皮革や高級衣料等の高付加価値製品の素材として用いられている。また、このような極細繊維は、単繊維繊度として少なくとも１．０デニール以下であって、単繊維（フィラメント）の集合体であるマルチフィラメント糸条とした場合の繊度が、２０デニール以上であることが要求される。したがって、このような極細繊維を製造するためには、多ホールの紡糸口金を使用して紡糸する事が必須になる。
【０００４】
しかしながら、このような多ホール紡糸においては、紡出糸条を冷却固化させる過程で各単繊維間に冷却の不均一を生じやすい。この冷却の不均一は、マルチフィラメント糸条を構成する各単繊維間に物性のバラツキを生じる原因となって、糸切れ等の工程トラブル、長さ方向の繊度斑、染斑等となって現れ、十分な品質を持つ極細マルチフィラメント糸条を得る事が難しかった。
【０００５】
このような問題を解決するために、従来から種々の検討がなされている。例えば、特開平４−１８１０７号公報には、紡糸口金に穿設するポリマー吐出孔群の配列を工夫して、冷却風の吹出し側と反吹出し側の紡出糸条の冷却差を解消すると共に、冷却風が紡出糸条の間を容易に通過できるように、冷却風の通過性を向上させることで、冷却の不均一を解消することが提案されている。
【０００６】
しかしながら、この方法では、多ホール化や高速化によって誘起される紡出糸条の糸揺れが原因となる繊度斑の発生については何等の考慮も払われていないため、特に、９０ホール以上の多ホール紡糸や２５００ｍ／分以上の高速紡糸において、前記の糸揺れが顕著となる。
【０００７】
このため、特公昭５９−４０９２３号公報、特開昭６３−１４５４０７号公報等には、整流板を糸条群の走行方向に沿って配設したり、冷却風の吹出し側と対向して設けた整流板を介して外気を吸気することで、冷却風の乱れを解消しながら、紡出糸条の冷却の均一化を図り、マルチフィラメント糸条の繊度斑を解消する方法が提案されている。
【０００８】
しかし、この方法においても、前記の多ホール化や高速化によって誘起される糸揺れや冷却風の単繊維間への通過容易性に関しては、何等の配慮もされていないため、糸切れや繊度斑の発生を減少させるためには十分でない。
【０００９】
【特許文献１】特公昭５９−４０９２３号公報
【特許文献２】特開昭６３−１４５４０７号公報
【発明の開示】
【発明が解決しようとする課題】
【００１０】
本発明は、上記の問題点に鑑み成されたものであって、本発明が解決しようとする課題は、以下の通りである。すなわち、紡出されたマルチフィラメント糸条を横切るように冷却風を該糸条に吹き付けて、溶融したマルチフィラメント糸条を冷却固化する際に、主として糸条の糸揺れに起因する繊度斑や不均一冷却を防止できる極細繊維の製造方法を提供することにある。
【００１１】
中でも、繊度斑や不均一冷却が発生しやすい単繊維の繊度が少なくとも０．６デニール以下であって、該単繊維の集合体であるマルチフィラメント糸条とした場合の繊度が２０デニール以上の極細繊維に好適な製造方法を提供することにある。
【課題を解決するための手段】
【００１２】
ここに、前記の課題を解決するための請求項１に記載の発明として、「紡糸口金から溶融紡糸によってマルチフィラメント糸条を冷却紡糸筒へ紡出し、紡出された該糸条に対して整流された冷却風を供給して該紡出糸条を横切る方向に吹き付けると共に、更に前記冷却紡糸筒の外部から内部へと整流された外気を吸気して前記冷却風の供給方向と対向する方向からも紡出糸条に吹き付けて冷却し、冷却が完了した冷却風の一部を前記外気の吸気箇所の直下部から糸条の走行方向へと前記冷却紡糸筒に開口する排気開口から排出し、単繊維の繊度が少なくとも０．６デニール以下であって、該単繊維の集合体であるマルチフィラメント糸条とした場合の繊度が２０デニール以上の極細繊維を得る極細繊維の製造方法」が提供される。
【００１３】
このような本発明においては、請求項２に記載の発明のように、「紡糸口金直下に設けられた徐冷ゾーンへの上昇気流の流入を遮断すると共に、前記冷却紡糸筒の側面に設けた排気孔から前記上昇気流を筒外へ排気することを特徴とする請求項１記載の極細繊維の製造方法」とすることが好ましい。
【００１４】
また、本発明においては、請求項３に記載の発明のように、「前記冷却紡糸筒内で多錘の紡出糸条を冷却することを特徴とする、請求項１又は２記載の極細繊維の製造方法」とすることが好ましい。
【発明の効果】
【００１５】
以上に述べたように、本発明によれば、紡出したマルチフィラメント糸条の冷却を強化でき、さらに冷却風の単糸間への通過性を向上することができるために、糸条群の冷却の不均一や冷却風の乱れによる糸揺れの発生等を解消することができ、単繊維の繊度が少なくとも０．６デニール以下であって、該単繊維の集合体である極細マルチフィラメント糸を繊度斑、染斑、及び、断糸といった問題もなく良好に製造することができるという極めて大きな効果を奏する。
【発明を実施するための最良の形態】
【００１６】
以下、本発明の実施の形態について、図面に基づいて詳細に説明する。図１は、本発明の極細繊維の製造方法に適用する溶融紡糸装置を模式的に簡略化して例示した側面図であり、Ｙはマルチフィラメントからなる紡出糸条、１は紡糸パック、２は多ホールの紡糸口金、３は上昇気流遮断部材、４は冷却風供給室、５は冷却風の均圧化部材、６は給気整流部材、６′は吸気整流部材、７は盲板、８は糸条集束ガイド、９は冷却紡糸筒をそれぞれ示す。ここで、前記の吸気整流部材６′は、紡出糸条Ｙを間に挟んで給気整流部材６に対向して設けられ、かつ冷却紡糸筒９の外部から内部へ整流された外気を吸気する役割を果たしている。また、上昇気流遮断部材３は、紡糸口金２直下の徐冷ゾーンに、冷却風が進入しないように設けられたものである。
【００１７】
ただし、冷却紡糸筒９内を流下する気流の一部を筒９外へ排気するために、該吸気整流部材６′の直下部には、冷却気流を排気するための排気開口１０が設けられている。なお、該図において、矢印を持った線分は、視覚的に冷却風の流れを容易に捉えることができるように冷却風の流れ方向（矢印の方向へ流れる）を示している。
【００１８】
この時、冷却風の均圧化部材５は、冷却風が通過する際に圧力損失が生じるような金網フィルター、通気性の焼結金属等の如き部材で製作することが好ましい。何故ならば、これによって冷却風供給室４の冷却風吹出し部においては、冷却風の吹出し圧力、風速、及び風量等の分布を紡速、紡糸糸条の銘柄等の紡糸条件に対応したプロファイルに制御できるからである。このような好ましいプロファイルに制御された冷却風は、冷却紡糸筒９の上部に設けられた、整流された冷却風を供給する給気整流部材６から冷却紡糸筒９内の紡出糸条Ｙを横切る方向へ供給される。なお、盲板７は、冷却風の吹出し距離を紡糸条件に対応させて調整自在とするために設けられたものである。したがって、この盲板７と給気整流部材６の糸条走行方向への長さは、互いに調整自在とされている。
【００１９】
以上のように構成された溶融紡糸装置において、紡糸パック１に取り付けられた紡糸口金２から紡出されたマルチフィラメント糸条Ｙは、ハニカム等の整流作用を有する部材で構成された給気整流部材６から紡出糸条Ｙを横切る方向へ供給された冷却風によって、冷却固化される。そして、ここでは明示しないが、必要に応じて油剤が付与された後、糸条集束ガイド８で集束され、糸条の交絡処理が施された後、引き取りローラー（図示せず）で引き取られる。この時、紡出糸条Ｙを横切って供給された冷却風は、走行糸条Ｙに随伴する気流と共に下方へと流れ、これによって冷却風の動圧は上昇するが、冷却紡糸筒９内の静圧は低下する。このため、吸気整流部材６′を介して整流された外気は、冷却紡糸筒９の内部へと流入し、この方向からも紡出糸条Ｙは冷却される。なお、該吸気整流部材６′の設置長さは、紡糸条件に対応させて、適宜好ましい条件にすれば良い。例えば、ポリエステルの溶融紡糸においては、その有効長を紡出糸条Ｙの走行方向に沿って３００〜７００ｍｍとすることが好ましい。
【００２０】
以上に述べたようにして、給気整流部材６と吸気整流部材６′とから冷却紡糸筒９へ流入した冷却風は、冷却紡糸筒９の下方へ行くにしたがって互いに集まり合って、その風速が増加する。例えば、既に紡出糸条Ｙの冷却が完了する図１及び図２に示す集束ガイド８の位置においては、その風速は１０ｍ／分に達することが有る。このような気流は、紡出糸条の糸揺れの大きな原因となっているため、速やかに冷却紡糸筒９外へ排出することが必要であって、このために、本発明のように、冷却紡糸筒９内を流下する気流の一部を筒外へ排気する排気開口を、冷却紡糸筒９の吸気整流部材６′の直下部に設ける必要がある。
【００２１】
この際、前記の排気開口１０の設置長さは、その作用を有効に果たすことができれば良いのであって、特に制限することはない。しかしながら、ポリエステルの紡糸においては、有効長さ３００〜１０００ｍｍとすることが好ましい。このようにすることによって、糸揺れの発生を抑制でき、安定した紡糸を行うことができる。
【００２２】
次に、図２は、前記の図１に例示した装置の正面図であって、この図も、模式的に簡略化して示してある。該図２の実施態様を見れば分かるように、この実施態様例では、紡糸パック１に多数（６錘）の紡糸口金２が横一列に並列して配設されている。特に、このような多錘の紡糸口金２においては、紡出された６錘の糸条Ｙの両側端には、下方へ走行する紡出糸条Ｙが存在しないため、図示するように上昇気流が紡出糸条Ｙの走行方向とは逆方向に発生する。このような上昇気流の発生は、明らかに冷却紡糸筒９内の冷却風を乱す作用を果たすため、速やかに冷却紡糸筒９から排出することが好ましい。
【００２３】
上記の目的を達成するためには、前記の給気整流部材６と吸気整流部材６′の上端に上昇気流を遮断する上昇気流遮断部材３を設ける必要が有る。なお、この際、更に前記の給気整流部材６の設置面と前記の吸気整流部材６′の設置面とを除いた冷却紡糸筒９の側面の上昇気流遮断部材３の下方に上昇気流を筒外へ排気するための排気孔１１を設ける必要が有る。この時、上昇気流制御板１２を設けることによって排出孔１０から容易に上昇気流を逃がすことができるようにしても良い。したがって、この上昇気流遮断部材３によって、紡糸口金２の直下に設けられた紡出糸条の徐冷ゾーンにまで、冷却風が上昇して進入しないようにすることができる。
【産業上の利用可能性】
【００２４】
本発明によれば、従来の方法と比較すると、主として糸条の糸揺れに起因する繊度斑や不均一冷却を抑制することができ、これによって、単繊維の繊度が少なくとも０．６デニール以下であって、該単繊維の集合体であるマルチフィラメント糸条とした場合の繊度が２０デニール以上の極細繊維の製造方法として好適である。
【図面の簡単な説明】
【００２５】
【図１】本発明の製造方法を好適に適用できる溶融紡糸装置を簡略化して例示した模式側面図である。
【図２】本発明の製造方法を好適に適用できる溶融紡糸装置を簡略化して例示した模式正面図である。
【符号の説明】
【００２６】
１  紡糸パック
２  紡糸口金
３  上昇気流遮断部材
６  給気整流部材
６′  吸気整流部材
８  糸条集束ガイド
９  冷却紡糸筒
１０  排気開口
Ｙ  紡出されたマルチフィラメント糸条
【図１】
2004204431.tif 000003
【図２】
2004204431.tif 000004